(57)【特許請求の範囲】
【請求項１】
酸化グラフェン粉末を液体中に分散させた分散液を基板に塗布し、液体を除去して、酸化グラフェン薄膜を基板上に形成し、この酸化グラフェン薄膜の上に金属を接触させて、金属を加熱溶融することによって、酸化グラフェン薄膜を還元し、グラフェン薄膜を得る方法で、前記加熱の温度が、６００℃以下で２００℃以上であることを特徴とするグラフェン薄膜の製膜方法。
【請求項２】
酸化グラフェン粉末を液体中に分散させた分散液を基板に塗布し、液体を除去して、酸化グラフェン薄膜を基板上に形成し、この酸化グラフェン薄膜の上に金属を接触させて、金属を加熱溶融することによって、酸化グラフェン薄膜を還元し、グラフェン薄膜を得る方法で、前記加熱の温度が、３００℃以下で２００℃以上であることを特徴とするグラフェン薄膜の製造方法。
【請求項３】
酸化グラフェン粉末を液体中に分散させた分散液を基板に塗布し、液体を除去して、酸化グラフェン薄膜を基板上に形成し、この酸化グラフェン薄膜の上に金属を接触させて、金属を加熱溶融することによって、酸化グラフェン薄膜を還元し、グラフェン薄膜を得る方法で、前記加熱の温度が、３００℃以下で２００℃以上であり、加熱時間が３時間以上で６時間以下であることを特徴とするグラフェン薄膜の製造方法。
【発明の詳細な説明】
【技術分野】
【０００１】
本発明は、塗布法によりグラフェン薄膜、すなわちグラフェン積層膜を製膜する技術に関する。
【背景技術】
【０００２】
ベンゼン環が、同一平面内に規則的に並んだ、原子１層の厚みのシートをグラフェンという。このグラフェンを丸めればフラーレンとなり、筒状にすればカーボンチューブとなり、また、３次元に積層すればグラファイトとなる。このように、グラフェンは様々なカーボン材料の母体となるものである。
【０００３】
最近、非特許文献１および非特許文献２により、単層の「グラフェン」が発見され、フェルミ準位付近の電子状態は、あたかも質量ゼロの粒子として振舞うことに由来する特異な物性が、物性物理の分野で高い注目を集めている。
【０００４】
一方で、グラフェンの産業への応用についても様々なものが提案されており、移動度が非常に高いことを利用して、Ｓｉを超えるトランジスタへの応用や、スピン注入デバイス、また、単分子を検出するガスセンサや透明導電膜など、多岐にわたっている。
【０００５】
非特許文献１及び非特許文献２によると、グラフェンの作製は、機械的剥離法と呼ばれる方法で行われている。
この方法は、グラファイト単結晶を粘着テープによって剥離し、数十層のグラフェン積層体を粘着テープに転写する。粘着テープに転写されたグラフェン積層体を注意深くＳｉＯ2／Ｓｉ基板上に擦り付けることで、ランダムにグラフェン及び２層以上のグラフェン積層膜がＳｉＯ2／Ｓｉ基板に製膜される。
【０００６】
この剥離法は、簡単に高品質のグラフェンを得ることができるという特徴を有しているが、反面、得られるグラフェンの大きさは、最大でも数十μｍと非常に小さく、また、光学顕微鏡で注意深くグラフェンを探す必要があるため、工業的に応用できる製膜方法ではない。
【０００７】
デバイス応用を目指した生産性の高いグラフェンの作製方法として、非特許文献３に記載された方法がある。
非特許文献３では、以下に述べる塗布法を用いてグラフェン薄膜を作製している。
【０００８】
グラファイト粉末を硫酸、硝酸ナトリウム、過マンガン酸カリウムを用いて酸化し、酸化グラファイトとし、この酸化グラファイトを水に分散させ超音波を掛ける。酸化グラファイトはグラファイトに比べ層間が０．３４ｎｍから１ｎｍ程度と大きくなっているため、単層に剥離され、この分散液の上澄み液を取ることで、酸化グラファイト分散液ができる。この酸化グラファイト分散液を基板にディップコーティングすることで、膜厚が１０ｎｍ程度の酸化グラフェン薄膜が製膜され、１１００℃で加熱還元することにより、グラフェン薄膜が形成される。
【非特許文献１】K. S. Novoselov,  A. K. Geim,  S. V. Morozov,  D. Jiang,  Y. Zhang,                S. V. Dubonos,  I.V. Grigorieva,  A. A. Firsov,  Scien                ce  306  (2004)  666.
【非特許文献２】K. S. Novoselov,  D. Jiang,  F. Schedin,  T. J. Booth,  V. V. Khotke-                vich,  S. V. Morozov,  and  A. K. Geim,  Proc. Natl. A                cad. Sci.  U. S. A.  102  (2005)  10451.
【非特許文献３】Xuan  Wang  et al.,  Nano  Lett.  8  323-327  (2008).
【非特許文献４】Goki Eda et al.,  Nature Nanotechnology.  3  270  (2008).
【発明の概要】
【発明が解決しようとする課題】
【０００９】
非特許文献３に記載の方法は、大面積のグラフェンが作製可能であるが、酸化グラフェンをグラフェンへと還元するために、１１００℃の高温が必要となる。グラフェンをシリコンデバイスに適用する場合に、ｐｎ接合に影響を与えない温度の上限は６００℃であり、ポリイミド基板などに適用する場合では、さらに低温の３００℃が加熱温度の上限である。このような要求に対して、非特許文献４において、加熱還元に還元剤のヒドラジンを併用することで加熱温度を５５０℃まで低温化することを試みているが、十分に還元するまでに至っていない。
【００１０】
このように、酸化グラフェンを用いた塗布法によるグラフェンの製膜においては、還元プロセスが高温であることが課題となっている。
【課題を解決するための手段】
【００１１】
本発明によれば、上記の課題を解決するために、
酸化グラフェン粉末を液体中に分散させた分散液を基板に塗布し、液体を除去して、酸化グラフェン薄膜を基板上に形成し、この酸化グラフェン薄膜の上に金属を接触させて、金属を加熱溶融することによって、酸化グラフェン薄膜を還元し、グラフェン薄膜を得ることとする。ここで、酸化グラフェンは、酸化グラファイトを単層に剥離することによって得られることが好ましい。また、金属がＧａ、Ｉｎ、Ｚｎ、Ｃｄ、Ｓｎ、Ｐｂ、Ｂｉの金属元素、及びこれらの金属元素の合金であることが好ましい。
【００１２】
金属を加熱する温度が、６００℃以下で２００℃以上であることが好ましい。グラフェン薄膜をシリコンデバイスに適用する場合には、上記したとおり、温度の上限は６００℃程度である。また、温度が２００℃以下であると、金属が溶融せず基板を覆わないので、加熱温度の下限は２００℃以上が好ましい。
【００１３】
金属を加熱する温度が、３００℃以下で２００℃以上であることが好ましい。グラフェン薄膜を例えばポリイミド基板に適用する場合には、上記したとおり、温度の上限は３００℃程度である。また温度が２００℃以下であると、グラフェン薄膜の導電率の上昇の効果が現れないので、加熱温度の下限は２００℃以上が好ましい。
【００１４】
金属を加熱する温度が、３００℃以下で２００℃以上であり、加熱時間が３時間以上で６時間以下であることが好ましい。後述するように、加熱温度が３００℃で加熱時間が３時間を越えると、グラフェン薄膜の導電率は５０００Ｓ／ｃｍを超えるので、透明導電膜として使用可能になる。
【００１５】
金属の加熱が、１０-3Ｐａ以下の真空中で行われることが好ましい。真空度が悪いと、酸化グラフェンの酸素を引き抜くよりも金属が酸化されてしまい、還元の効果が生じなくなる。真空度は高ければ高いほど良いが、現実的には、１０-3Ｐａ以下程度である。
グラフェン薄膜は、厚さが１０ｎｍ以下の積層膜であることが好ましい。グラフェン薄膜の膜厚が１０ｎｍを超えると、グラフェン薄膜の透明性を確保することが困難になり、透明導電膜として用いることが困難になる。１０ｎｍを層数に換算すると、約３０層程度になる。また、グラフェン薄膜が薄くなれば透過率は向上するが、シート抵抗が上がってしまうので、下限は５ｎｍ程度である。
【発明の効果】
【００１６】
本発明の一つのポイントは、金属は、酸化はされるが炭化はされないという点にある。ただ、酸化グラフェン中の酸素を引き抜くと、その際に炭素も引き抜かれて、グラフェンに穴が開くと言われているが、金属を用いると、結晶化の自由エネルギーを下げる効果があるので、空いた穴を炭素が埋めるように働くので、グラフェンに穴が開くことはなくなる。このように、金属の効果によって、グラフェンの再構成が生じるので、欠陥密度を低下させることができ、膜質を向上することができる。
【００１７】
このようにして、金属の効果によって、酸素が金属中に吸収されることで、酸化グラフェンを還元して、グラフェン薄膜を得ることができる。金属側は加熱によって酸と結合し酸化物を形成する。
【００１８】
特に、３００℃以下でも還元することが可能であるので、低温プロセスを実現でき、例えば、太陽電池用の透明導電膜としても使用することができるグラフェン薄膜を製膜することができる。
【図面の簡単な説明】
【００１９】
【図１】酸化グラフェン分散液を基板に塗布した状態を示す模式図である。
【図２】酸化グラフェン薄膜が基板上に堆積層として形成された状態を示す模        式図である。
【図３】酸化グラフェン薄膜上に金属を接触させて配置した状態を示す模式図        である。
【図４】金属が酸化グラフェン上で溶融した状態を示す模式図である。
【図５】金属を取り除いた状態を示す模式図である。
【図６】グラフェン薄膜の導電率の加熱温度依存性を示す図である。
【図７】グラフェン薄膜の導電率の加熱時間依存性を示す図である。
【発明の実施の形態】
【００２０】
グラフェン薄膜を製膜するには、先ず、図１に示すように、酸化グラファイトを単層に剥離した酸化グラフェン１０を、基板２０上に塗布する。次に液体を除去する（図２）。次に、図３に示すように、酸化グラフェン１０の上に、さらに金属２１を酸化グラフェン１０と接触するように配置する。金属２１が加熱されて、１５６℃を超えると濡れはじめ、酸化グラフェン１０上に一様に広がる（図４）。酸素の引き抜きが完了し、グラフェン薄膜１１が還元されたら、図５に示すように、金属２１を取り除く。金属２１の取り除きは、硫酸や塩酸などの強酸を用いて、金属２１を溶かすことで行える。
【００２１】
図６を参照すると、グラフェンの導電率は、２００℃くらいから急激に上昇し６００℃くらいでほぼ飽和する。また、３００℃で加熱した場合、加熱時間３時間で、導電率が５０００Ｓ／ｃｍを超える。
【実施例】
【００２２】
以下に、本発明を具体化した実施例について説明する。
図１ないし図５に、本発明の実施例を工程順に示す。なお、図１ないし図５は模式図である。
【００２３】
なお、酸化グラフェン１０ならびにグラフェン１１は、規則正しく並べば、導電率が高くなると推定されるが、現在のところ、酸化グラフェン１０ならびにグラフェン１１を規則ただしく並ばせる手法は無い。
【００２４】
酸化グラフェン１０は、グラファイトフレーク（グラファイトの粉で、直径が数十μｍないし数百μｍのもの）を、硫酸、過マンガン酸カリウム、硝酸ナトリウムにより酸化し（３種を混合することが必要である。）、５分間の超音波処理と、１０分間・１００００Ｇの遠心分離を行うことにより、酸化グラフェン分散液となる。グラファイトは酸化されると酸化グラファイトになり、この酸化グラファイトは、層間間隔が０．３５ｎｍから１ｎｍとなり、結晶的に不安定になるので、超音波で一層一層に剥がすことができる。また、遠心分離を行うと、単層以外の２層や３層のグラフェンを、取り除くことができる。
【００２５】
このようにして得られた酸化グラフェン分散液を、図１に示すように、ディップ法により基板であるシリコン基板（１０ｃｍ□）に塗布して、その後液体を除去する（図２）。その酸化グラフェン１０の上に、図３に示すように、金属として、直径３ｍｍのインジウムを１ｃｍの長さに切断したものを接触して配置する。そして、インジウムを加熱する。この加熱は、真空度１０-3Ｐａの雰囲気の真空炉内で、ヒータで加熱することで行った。
【００２６】
インジウムの溶け始めは表面張力によりインジウムは球体状をしているが、加熱の進行とともに濡れ始め、酸化グラフェン１０の上に一様に広がる。
このインジウムの溶融は、１５６℃にまで加熱すると開始され、図４に示すように基板一面に濡れ、効果によって酸化グラフェン１０の酸素の結合が切れ、金属２１であるインジウムに吸収されることによって還元が行われる。
【００２７】
図４は、３００℃で３時間加熱したときの状態を示すもので、酸化グラフェン１０は完全に還元される。その後、ゆっくりと室温まで冷却し、グラフェン１１の薄膜サンプルの上に棒状になったインジウムを取り除き、図５のようにグラフェン薄膜１１が形成される。このグラフェン薄膜の膜厚は、およそ１０ｎｍであった。
【００２８】
図６に、本実施例によって得られたグラフェン薄膜の導電率の加熱温度依存性を示す。
加熱温度を０℃から６００℃まで変化させると、インジウムが融解する１５６℃を超えた、２００℃から還元の効果が見られ、特に２００℃から３００℃
にかけて、導電率が飛躍的に向上し、加熱温度が５００℃付近で、導電率は５０００Ｓ／ｃｍに達している。
【００２９】
図７に、本実施例により得られたグラフェン薄膜の導電率の、３００℃における加熱時間依存性を示す。
加熱時間を３時間とすると、透明導電膜に必要な導電率である、５０００Ｓ／ｃｍが得られる。その後加熱時間を延ばしでも、ほほ導電率は飽和している。
【００３０】
この結果からわかるように、本実施例で得られたグラフェン薄膜を透明導電膜として使用するには、３００℃で、３時間加熱すれば良いことがわかる。
また、グラフェン薄膜をシリコンデバイスに適用する場合には、６００℃以下の温度で、ごく短時間加熱すればよいことが、図６、図７の結果より類推される。
【産業上の利用可能性】
【００３１】
６００℃以下での低温プロセスでグラフェン薄膜を形成することができるようになったので、シリコンデバイスへの適用が期待される。
また、３００℃以下での低温プロセスでもグラフェン薄膜を形成できるようになったので、太陽電池用の透明導電膜に適用できる可能性が高まった。
【符号の説明】
【００３２】
１０：酸化グラフェン
１１：グラフェン
２０：基板
２１：金属
２２：酸化グラフェン分散液
【図１】
0005471351.tif 000002
【図２】
0005471351.tif 000003
【図３】
0005471351.tif 000004
【図４】
0005471351.tif 000005
【図５】
0005471351.tif 000006
【図６】
0005471351.tif 000007
【図７】
0005471351.tif 000008